ОГНЕСТОЙКАЯ ГИПСОВАЯ ПАНЕЛЬ

1. Многослойная гипсовая панель, содержащая
сердцевину, включающую гипс и устойчивый к высокотемпературной усадке материал, при этом указанная сердцевина сформирована в виде панели, имеющей по меньшей мере две противоположные поверхности и две противоположные кромки;
расширяющийся слой, покрывающий по меньшей мере часть группы элементов, включающей одну или более указанных поверхностей, одну или более указанных кромок и их комбинации, при этом указанный расширяющийся слой содержит гипсовую матрицу, имеющую плотность выше, чем у указанной сердцевины, и первый вспучивающийся материал; и
облицовочный материал, покрывающий по меньшей мере часть указанного расширяющегося слоя.
2. Панель по п.1, в которой указанный устойчивый к высокотемпературной усадке материал является по меньшей мере одним веществом из группы, состоящей из стекловолокна, белой сажи, диатомита и глины.
3. Панель по п.1, в которой указанный первый вспучивающийся материал содержит по меньшей мере одно вещество из группы, состоящей из ангидрита сульфата кальция II, вермикулита, волластонита, графита и слюды.
4. Панель по п.1, в которой указанный расширяющийся слой, по существу, полностью покрывает одну из указанных поверхностей.
5. Панель по п.1, в которой указанный расширяющийся слой, по существу, полностью покрывает указанные кромки.
6. Панель по п.4, в которой указанный расширяющийся слой, по существу, полностью покрывает указанные кромки.
7. Панель по п.1, в которой указанный облицовочный материал покрывает по меньшей мере одну из указанных поверхностей и обе указанные противоположные кромки.
8. Панель по п.7, дополнительно содержащая покрытие для кромки, содержащее второй вспучивающийся материал, при этом указанное покрытие для кромки расположено по меньшей мере на части одной из указанных кромок между указанным облицовочным материалом и указанным расширяющимся слоем.
2
9. Панель по п.1, обладающая общей плотностью примерно от 8,8 до 12,7 кг/м (от 1800 до 2600 фунтов/1000 кв. футов) при толщине 15,9 мм (5/8'').
10. Панель по п.1, в которой указанная сердцевина имеет больший общий объем пустот, чем указанный расширяющийся слой.
11. Панель по п.1, в которой указанная сердцевина, по существу, не содержит указанный первый вспучивающийся материал.
12. Панель по п.1, в которой указанная сердцевина содержит менее 0,2 мас.%, растворимых солей.
13. Способ непрерывного формирования многослойной панели, включающий:
получение гипсовой суспензии, содержащей полугидрат сульфата кальция, устойчивый к высокотемпературной усадке материал и воду;
разделение гипсовой суспензии по меньшей мере на первичную гипсовую суспензию и вторичную гипсовую суспензию;
добавление вспучивающегося материала к вторичной гипсовой суспензии с получением суспензии расширяющегося слоя;
формирование гипсовой сердцевины из первичной гипсовой суспензии; и
распределение суспензии расширяющегося слоя по меньшей мере на части облицовочного материала.
14. Способ по п.13, дополнительно включающий добавление пены к первичной гипсовой суспензии после указанной стадии разделения.
15. Способ по п.13, дополнительно включающий осаждение покрытия для кромки внутри указанного облицовочного материала до указанной стадии распределения.
16. Способ изготовления гипсовой панели, включающий:
приготовление первичной суспензии, не содержащей вспучивающегося материала, содержащей первое количество полугидрата сульфата кальция, первый устойчивый к усадке материал и воду;
приготовление вторичной суспензии, содержащей второе количество полугидрата сульфата кальция, второй устойчивый к усадке материал и вспучивающийся материал;
разливку первичной суспензии на первый облицовочный материал; и
разливку вторичной суспензии на первую суспензию.
17. Способ по п.16, в котором первый устойчивый к усадке материал является таким же, как второй устойчивый к усадке материал.
18. Способ по п.16, дополнительно включающий размещение второго облицовочного материала вблизи вторичной суспензии.
19. Способ по п.18, в котором второй облицовочный материал является таким же, как первый облицовочный материал.
20. Способ по п.16, в котором указанная вторая стадия разливки включает покрытие вторичной суспензией по меньшей мере одной поверхности и по меньшей мере одной кромки.